(57)【要約】セラックとロジンとを主成分とし、副成分に顔料、顔料の分散剤、染料、抗う蝕作用を有する薬効成分、抗菌剤、増粘剤、光彩反射材、漂白剤、香料などを添加する事により、速乾性、持久力、色調、光沢、除去容易性に優れた美容用、虫歯予防用の歯牙塗布用組成物を得る。【特許請求の範囲】
【請求項１】
セラック、ロジンおよびそれらの溶剤を主成分として含有することを特徴とする歯牙塗布用組成物。
【請求項２】
上記セラックの含有量が全組成物中の１ｗｔ％〜３０ｗｔ％、好ましくは５ｗｔ％〜２０ｗｔ％、上記ロジンの含有量が全組成物中の１ｗｔ％〜３０ｗｔ％、好ましくは５ｗｔ％〜２５ｗｔ％であることを特徴とする請求項１記載の歯牙塗布用組成物。
【請求項３】
上記セラックおよび上記ロジンの合計有量が全組成物中の１０ｗｔ％〜３１ｗｔ％であることを特徴とする請求項２記載の歯牙塗布用組成物。
【請求項４】
顔料、顔料の分散剤、染料、抗う蝕作用を有する薬効成分、抗菌剤、増粘剤、光彩反射材、漂白剤および香料からなる群より選ばれた１種または２種以上を副成分として添加することを特徴とする請求項１記載の歯牙塗布用組成物。
【請求項５】
上記顔料として、酸化チタン、天然パール、雲母チタン、酸化鉄、体質顔料および合成色素からなる群から選ばれた１種または２種以上を用いることを特徴とする請求項４記載の歯牙塗布用組成物。
【請求項６】
上記顔料の含有量が全組成物中の１ｗｔ％〜２０ｗｔ％であることを特徴とする請求項４記載の歯牙塗布用組成物。
【請求項７】
上記顔料の分散剤として、Ｎ−メタクリルエチルＮ，Ｎ−ジメチルアンモニウム−α−Ｎ−メチルカルボキシベタイン・メタクリル酸アルキル共重合体を用いることを特徴とする請求項４記載の歯牙塗布用組成物。
【請求項８】
上記顔料の分散剤の含有量が全組成物中の１ｗｔ％〜２０ｗｔ％であることを特徴とする請求項４記載の歯牙塗布用組成物。
【請求項９】
上記抗う蝕作用を有する薬効成分として、フッ化ナトリウム、モノフルオロリン酸ナトリウムおよびフッ化第一スズからなる群から選ばれた１種または２種以上を用いることを特徴とする請求項４記載の歯牙塗布用組成物。
【請求項１０】
上記抗菌剤として、アズレンスルホン酸ナトリウム、ε−アミノカプロン酸、アラントイン、アラントインクロルヒドロキシアルミニウム、アラントインジヒドロキシアルミニウム、エピジヒドロコレステリン、ジヒドロコレステロール、塩化ナトリウム、グリチルリチン酸、グリチルリチン酸二アンモニウム、グリチルリチン酸二ナトリウム、グリチルリチン酸三ナトリウム、グリチルリチン酸ジカリウム、グリチルリチン酸モノアンモニウム、β−グリチルレチン酸、イソプロピルメチルフェノール、塩化セチルピリジニウム、塩化デカリニウム、塩化ベンザルコニウム、塩化ベンゼトニウム、塩酸アルキルジアミノエチルグリシン、塩酸クロルヘキシジン、トリクロサン、アスコルビン酸、アスコルビン酸ナトリウム、塩酸ピリドキシン、酢酸ｄｌ−α−トコフェロール、ニコチン酸ｄｌ−α−トコフェロール、ゼオライト、ピロリン酸二水素二ナトリウム、ピロリン酸ナトリウム、リン酸−水素ナトリウム、リン酸三ナトリウム、ポリリン酸ナトリウム、ポリエチレングリコール、ポリビニルピロリドン、塩化リゾチーム、銅クロロフィリンナトリウム、ヒノキチオール、ポリオキシエチレンラウリルエーテル、ラウロイルサルコシンナトリウム、植物エキスおよびフィトンチッドからなる群から選ばれた１種または２種以上を用いることを特徴とする請求項４記載の歯牙塗布用組成物。
【請求項１１】
上記増粘剤としてヒドロキシプロピルセルロースを用いることを特徴とする請求項４記載の歯牙塗布用組成物。
【請求項１２】
上記漂白剤として過酸化水素、過酸化カルシウムおよび過酸化尿素からなる群から選ばれた１種または２種以上を用いることを特徴とする請求項４記載の歯牙塗布用組成物。
【請求項１３】
セラック、ロジンおよびそれらの溶剤を主成分として含有することを特徴とするシール、砕石または光彩反射材等のアート材料の接着剤として使用する歯牙塗布用組成物。
【請求項１４】
上記セラックの含有量が全組成物中の１ｗｔ％〜３０ｗｔ％、上記ロジンの含有量が全組成物中の１ｗｔ％〜３０ｗｔ％であることを特徴とする請求項１３記載の歯牙塗布用組成物。
【発明の詳細な説明】
【技術分野】
【０００１】  本発明は、歯牙に塗布して歯牙の保健上又は美容上の効果を高める歯牙用コーティング剤または、アートの目的でシール、砕石、光彩反射剤等を歯牙に接着するための接着剤あるいは、アートの目的で歯牙に彩色するための歯牙用ペイントなどに使用できる歯牙塗布用組成物に関するものである。
【背景技術】
【０００２】  これまで、歯牙の美容上、保健上の改善を目的としていくつかの歯牙塗布用組成物が開発され、市販されている。これらの歯牙塗布用組成物には、人体に対する安全性、顔料の分散性、歯牙の黒ずんだ部分を覆い隠す隠蔽力、塗膜の光沢の審美性、経時変化を起こしにくいこと、塗膜の除去が容易である等の性能が要求されている。【０００３】  最近では、より短時間で塗布が完了できるような速乾性を持つものや、塗布された被膜の持続力を向上させた歯牙塗布用組成物が提案されている。
［特許文献１］特開２００２−１８７８０９号公報【０００４】  特開２００２−１８７８０９号公報記載の発明は、セラックと雲母チタンを併用することによりセラックの接着性を高め、しかも、速乾性および塗布された被膜の持続性に優れた歯牙塗布用組成物を提供しているが、隠蔽力および天然の歯牙のような光沢において十分に満足できるまでにはいたっていなかった。更に、粘性を少なくした液体製品の場合は、塗布中に垂れてきて下顎の歯には塗りにくいという欠点があった。【０００５】  隠蔽力を上げるために顔料の割合を多くすると、塗布された被膜の持続時間が短くなり、塗布ムラが起こりやすく審美性を悪くするという問題がある。塗布された被膜の持続時間を長くするためにセラックの濃度を上げると乾燥時間が長くなり使いにくく、また、時間の経過と共に塗布膜の白濁化が起こり審美性を害するという問題が発生する。
【発明の開示】
【０００６】  本発明は、セラックとロジンとを併用することにより、歯牙（天然の歯、人工歯又は人工歯冠）に塗布した場合、天然の歯に近い光沢を有し、塗布された被膜の持続時間が長く、隠蔽力に優れしかも人体に対する安全性の高い被膜が得られる歯牙塗布用組成物を提供するものである。しかも、セラックとロジンの樹脂の性質の違いをうまく組み合わせることによって、速乾性を失うことなく、樹脂濃度を高くすることができ、その結果、被膜の強度を高くして、歯牙に塗布された被膜の持続時間を長くすることができるようになった。
【０００７】  この歯牙塗布用組成物は、セラックとロジンを主成分とする組成物に、副成分として、顔料、顔料の分散剤、染料、抗う蝕作用を有する薬効成分、抗菌剤、増粘剤、光彩反射材、漂白剤および香料からなる群より選ばれた１種又は２種以上を添加することによって、美容上の歯牙コーティング剤、虫歯予防用歯牙コーティング剤、歯牙用アート材料の接着剤、歯牙用ペイント剤等の各種用途に供し得る歯牙塗布用組成物を提供するものである。
【０００８】  本発明に用いるロジンは、Ｐｉｎｕｓ属植物の分泌物から精油を除いて得た固形の樹脂であり、細かく破砕した後エタノールに溶解して用いる。セラックエタノール溶液に加えるロジンの全組成物中の含有量は、１ｗｔ％〜３０ｗｔ％が好ましい。１ｗｔ％より少ないと被膜の強化にはあまり効果が無く、また、３０ｗｔ％を超えると乾きにくくなり、歯牙コーティング剤としては使いにくいものとなる。特に好ましいロジンの全組成物中の含有量は、５ｗｔ％〜２５ｗｔ％である。なお、ロジンにはアビエチン酸が多量に含まれている。このアビエチン酸は歯のう蝕の原因菌であるストレプトコッカス・ミュータンスに対して抗菌作用を有する。したがって、ロジンを使用することによって、特に、上記の抗う蝕作用を有する薬効成分を添加しなくても、歯の虫歯予防に有効である。
【０００９】  セラックの含有量は全組成物中の１ｗｔ％〜３０ｗｔ％が好ましい。セラックが１ｗｔ％より少ない場合は、歯牙に対する接着性が弱くなりコーティング剤としての実用には供し得ない。また、３０ｗｔ％より多い場合は乾きにくくなり、白濁化が起こり審美性を悪くする。特に好ましいセラックの全組成物中の含有量は５ｗｔ％〜２０ｗｔ％である。
さらに、セラックおよびロジンの全組成物中の合計含有量は１０ｗｔ％〜３１ｗｔ％が好ましい。両者の合計含有量が１０ｗｔ％より少ない場合は、被膜の強度が落ちると共に下地の歯の色を隠す隠蔽力が低くなり、美しい被膜が得られない。一方、両者の合計含有量が３１ｗｔ％より多い場合は、速乾性が悪くなると共に、粘性が多すぎで塗布しにくくなり、むらができやすくなる。
【００１０】  通常、セラックはエタノール溶液に溶解した状態で市販されている。市販品としては、ラックコート５０ＥＤＳ（セラックの５０％エタノール溶液：日本シェラック工業株式会社製）がある。
【００１１】  顔料としては酸化チタン、雲母チタン、天然パール、酸化鉄、体質顔料、合成色素などが用いられる。顔料の配合割合は１ｗｔ％〜２０ｗｔ％であることが好ましい。
【００１２】  顔料の分散剤としてＮ−メタクリルエチルＮ，Ｎ−ジメチルアンモニウム・α−Ｎ−メチルカルボキシベタイン・メタクリル酸アルキル共重合体が用いられる。特に、上記共重合体を３０ｗｔ％含むエタノール溶液として市販されているユカフォーマーＲ２０２（三菱化学株式会社製）が好ましく用いられる。
【００１３】  上記Ｎ−メタクリルエチルＮ，Ｎ−ジメチルアンモニウム・α−Ｎ−メチルカルボキシベタイン・メタクリル酸アルキル共重合体の含有量は全組成物中の１ｗｔ％〜２０ｗｔ％であることが好ましい。
【００１４】  染料としては、食品添加剤として認められている各種の染料を用いることができる。染料または合成色素を本発明の歯牙塗布用組成物に添加することによって、歯牙に各種の模様をデザインするための歯牙用ペイントとして使用することができる。
【００１５】  抗う蝕作用を有する薬効成分としては、フッ化ナトリウム、モノフルオロリン酸ナトリウムおよびフッ化第一スズからなる群から選ばれた１種又は２種以上を添加させることができる。
【００１６】  抗菌剤としては、アズレンスルホン酸ナトリウム、ε−アミノカプロン酸、アラントイン、アラントインクロルヒドロキシアルミニウム、アラントインジヒドロキシアルミニウム、エピジヒドロコレステリン、ジヒドロコレステロール、塩化ナトリウム、グリチルリチン酸、グリチルリチン酸二アンモニウム、グリチルリチン酸二ナトリウム、グリチルリチン酸三ナトリウム、グリチルリチン酸ジカリウム、グリチルリチン酸モノアンモニウム、β−グリチルレチン酸、イソプロピルメチルフェノール、塩化セチルピリジニウム、塩化デカリニウム、塩化ベンザルコニウム、塩化ベンゼトニウム、塩酸アルキルジアミノエチルグリシン、塩酸クロルヘキシジン、トリクロサン、アスコルビン酸、アスコルビン酸ナトリウム、塩酸ピリドキシン、酢酸ｄｌ−α−トコフェロール、ニコチン酸ｄｌ−α−トコフェロール、ゼオライト、ピロリン酸二水素二ナトリウム、ピロリン酸ナトリウム、リン酸−水素ナトリウム、リン酸三ナトリウム、ポリリン酸ナトリウム、ポリエチレングリコール、ポリビニルピロリドン、塩化リゾチーム、銅クロロフィリンナトリウム、ヒノキチオール、ポリオキシエチレンラウリルエーテル、ラウロイルサルコシンナトリウム、植物エキスまたはフィトンチッドなどを用いることができる。
【００１７】  植物エキスとしては、いちじくエキス、甜茶エキス、ウーロン茶エキス、茶エキス、ブドウ種エキス、ブドウ果皮エキス、ブルーベリーエキス、リンゴ抽出物、ユーカリエキス、ローマカミツレエキス、ローズマリーエキス、ウイキョウエキス、ミルラエキス、レモンエキス、セイヨウハッカエキスまたはセージエキス等を挙げることができる。これらのエキスは抗菌作用の他に消臭効果をも兼ね備えている。
【００１８】  フィトンチッドとは樹木の葉や幹から得られる樹液を蒸留などの方法で抽出した精油で、抗菌作用の他に消臭作用も有している。
【００１９】  増粘剤としては、ヒドロキシプロピルセルロース（ＨＰＣ）を添加することができる。増粘剤を加えることで歯牙組成物の粘度を増加させ、例えば下顎の歯に塗布する場合に、液垂れを防止して、きれいに塗布することができる歯牙用組成物が得られる。
漂白剤としては、過酸化水素、過酸化カルシウムまたは過酸化尿素等を挙げることができる。
【００２０】  アート材料としては、星形、ハート形、ダイヤ形など各種の形状をした紙製又はプラスチック製のシート、美しい色をした石を砕いた細粒または細粉あるいはラメと称される光彩反射材の細粉または細片を用いることができる。これらのアート材は、本発明の歯牙被覆用組成物を歯牙表面に塗布した後、半乾きの状態の時にこれらのアート材を貼り付けまたはちりばめてデザインを描き、歯牙の審美性を高めるために用いることができる。
【００２１】  光彩反射材としては、ポリエチレンテレフタレート・アルミニウム・エポキシ積層体、ポリエチレンテレフタレート・金積層体、ポリエチレンテレフタレート・ポリオレフィン積層体、ポリエチレンテレフタレート・ポリメチルメタクリレート積層体、ポリエチレン・ポリエチレンテレフタレート積層体、ポリエチレン・テレフタール酸−ベンタエリストール系ポリエステル積層体などを挙げることができる。これらの光彩反射材は、本発明の歯牙塗布用組成物中に直接添加してもよいが、本組成物を接着剤として歯牙に貼り付けてもよい。
本発明による効果は次の通りである。
【００２２】（１）セラック１ｗｔ％〜３０ｗｔ％とロジン１ｗｔ％〜３０ｗｔ％を混合することによって天然歯のような光沢、隠蔽力、塗布された被膜の持続時間、使用済み被膜の除去容易性にすぐれ、しかも、人体に安全である歯牙塗布用組成物を提供できる。
【００２３】（２）顔料を１ｗｔ％〜２０ｗｔ％添加する事で、色調を調節することができる。黒ずんだ歯の色をカバーするためには顔料が５ｗｔ％以上添加することが望ましい。また、染料を添加することにより、本組成物を歯牙アート用のペイントとして使用することができる。
【００２４】（３）顔料の分散剤としてＮ−メタクリルエチルＮ，Ｎ−ジメチルアンモニウム・α−Ｎ−メチルカルボキシベタイン・メタクリル酸アルキル共重合体を添加する事で、顔料の分散性が良くなり、ムラになりにくく、粘性も上がって塗布しやすくなった。また、光沢もあり透明感のある歯牙塗布用組成物が提供できる。
【００２５】（４）フッ化ナトリウム、モノフルオロリン酸ナトリウム、フッ化第一スズ、抗菌剤などを添加することで、虫歯予防効果が促進される。また、樹脂の濃度を高くする事ができ、塗布した膜が厚くなり、シーラント効果によって虫歯予防効果を相乗的に向上させることができる。
【００２６】（５）漂白剤として過酸化水素、過酸化カルシウム、過酸化尿素等を添加することにより、本組成物を歯に塗布している間に、変色している歯の色素を分解して歯を一層白くすることができる。
（６）本組成物をシール、砕石、光彩反射材等のアート材を歯牙に接着するための接着剤として用いることができる。この際、本組成物は天然の歯の光沢を有し、しかもその光沢の経時変化が少ないので、歯牙にデザインしたアートの審美性を損なうことがない。
【発明を実施するための最良の形態】
【００２７】  セラック１０ｗｔ％と５ｗｔ％〜２０ｗｔ％の範囲で配合比を変えたロジンとの組み合わせに、各種の副成分を添加してたものと、セラック又はロジンのいずれか一方を欠如した比較例とについて、速乾性、光沢、塗布された被膜の持続性、使用済み被膜の除去容易性について、比較試験を行った。
【実施例１】
【００２８】  ロジン１５．０ｗｔ％、ラックコート５０ＥＤＳ（セラックの５０％エタノール溶液）２０．０ｗｔ％（セラック単独の濃度は１０ｗｔ％）、無水エタノール３６．７ｗｔ％、酸化チタン・ユカフォーマーエタノール溶液（ユカフォーマーＲ２０２  ６６．７ｗｔ％、無水エタノール２３．３ｗｔ％溶液にケイ酸処理酸化チタン１０．０ｗｔ％を分散させたもの）２５．０ｗｔ％、香料２．３０ｗｔ％、ローズマリーエキス１．００ｗｔ％を攪拌機にて良く混合し目的の組成物を得た。酸化チタンの全組成物に対する割合は２．５ｗｔ％である。
【実施例２】
【００２９】  ロジン１５．０ｗｔ％、ラックコート５０ＥＤＳ  ２０．０ｗｔ％、無水エタノール５４．７ｗｔ％、酸化チタン５．００ｗｔ％、雲母チタン３．００ｗｔ％、香料２．３０ｗｔ％を攪拌機で良く混合し目的の組成物を得た。
【実施例３】
【００３０】  ロジン１０．０ｗｔ％、ラックコート５０ＥＤＳ  ２０．０ｗｔ％、無水エタノール５９．７ｗｔ％、酸化チタン５．００ｗｔ％、雲母チタン３．００ｗｔ％、香料２．３０ｗｔ％を攪拌機にて良く混合し目的の組成物を得た。
【実施例４】
【００３１】  ロジン１５．０ｗｔ％、ラックコート５０ＥＤＳ  ２０．０ｗｔ％、無水エタノール４７．７ｗｔ％、酸化チタン・ユカフォーマーエタノール溶液１５．０ｗｔ％、香料２．３０ｗｔ％を攪拌機にて良く混合し目的の組成物を得た。酸化チタンの全組成物に対する割合は１．５ｗｔ％である。
【実施例５】
【００３２】  ロジン２０．０ｗｔ％、ラックコート５０ＥＤＳ  ２０．０ｗｔ％、無水エタノール３２．７ｗｔ％、酸化チタン・ユカフォーマーエタノール溶液２５．０ｗｔ％、香料２．３０ｗｔ％を攪拌機にて良く混合し目的の組成物を得た。酸化チタンの全組成物に対する割合は２．５ｗｔ％である。
【実施例６】
【００３３】  ロジン１５．０ｗｔ％、ラックコート５０ＥＤＳ  ２０．０ｗｔ％、無水エタノール４９．７ｗｔ％、酸化チタン・ユカフォーマーエタノール溶液５．００ｗｔ％、酸化チタン４．００ｗｔ％、雲母チタン３．００ｗｔ％、香料２．３０ｗｔ％、ローズマリーエキス１．００ｗｔ％を攪拌機にて良く混合し目的の組成物を得た。酸化チタンの全組成物に対する割合は０．５ｗｔ％である。
【実施例７】
【００３４】  ロジン５．００ｗｔ％、ラックコート５０ＥＤＳ  ２０．０ｗｔ％、無水エタノール６４．４ｗｔ％、酸化チタン３．８０ｗｔ％、雲母チタン４．５０ｗｔ％、香料２．３０ｗｔ％を攪拌機にて良く混合し目的の組成物を得た。
【実施例８】
【００３５】  ロジン５．００ｗｔ％、ラックコート５０ＥＤＳ  ２０．０ｗｔ％、無水エタノール６３．２ｗｔ％、酸化チタン３．８０ｗｔ％、雲母チタン４．５０ｗｔ％、ＨＰＣ  Ｍ（ヒドロキシプロピルセルロース：日本曹達株式会社製）０．２００ｗｔ％、香料２．３０ｗｔ％、ローマカミツレエキス１．００ｗｔ％を攪拌機にて良く混合し目的の組成物を得た。
【実施例９】
【００３６】  ロジン５．００ｗｔ％、ラックコート５０ＥＤＳ  ２０．０ｗｔ％、無水エタノール６３．０ｗｔ％、酸化チタン２．００ｗｔ％、雲母チタン７．００ｗｔ％、モノフルオロリン酸ナトリウム０．７００ｗｔ％、香料２．３０ｗｔ％を攪拌機にて良く混合し目的の組成物を得た。
【実施例１０】
【００３７】  ロジン１５．０ｗｔ％、ラックコート５０ＥＤＳ  ２０．０ｗｔ％、無水エタノール３９．７５ｗｔ％、酸化チタン・ユカフォーマー溶液２５．０ｗｔ％、赤色１０６号１．００％水溶液０．２５０ｗｔ％を攪拌機にて良く混合し目的の組成物を得た。この実施例のように色素を添加した組成物は歯牙用ペイントとして用いることができる。酸化チタンの全組成物に対する割合は２．５ｗｔ％である。
（比較例１）【００３８】  ロジン４０．０ｗｔ％、無水エタノール４７．２ｗｔ％、酸化チタン２．００ｗｔ％、雲母チタン８．５０ｗｔ％、香料２．３０ｗｔ％を攪拌機にて良く混合し目的の組成物を得た。
（比較例２）【００３９】  ロジン２０．０ｗｔ％、無水エタノール６９．７ｗｔ％、酸化チタン５．００ｗｔ％。雲母チタン３．００ｗｔ％、香料２．３０ｗｔ％を攪拌機にて良く混合し目的の組成物を得た。
（比較例３）【００４０】  ラックコート５０ＥＤＳ  ５０．０ｗｔ％、無水エタノール４２．７ｗｔ％、酸化チタン３．００ｗｔ％、雲母チタン２．００ｗｔ％、香料２．３０ｗｔ％を攪拌機にて良く混合し目的の組成物を得た。
（比較例４）【００４１】  ラックコート５０ＥＤＳ  ２０．０ｗｔ％、無水エタノール６９．４ｗｔ％、酸化チタン３．８０ｗｔ％、雲母チタン４．５０ｗｔ％、香料２．３０ｗｔ％を攪拌機にて良く混合し目的の組成物を得た。
（比較例５）【００４２】  ロジン２５．０ｗｔ％、無水エタノール４７．７ｗｔ％、酸化チタン・ユカフォーマーエタノール溶液２５．０ｗｔ％、香料２．３０ｗｔ％を攪拌機にて良く混合し目的の組成物を得た。酸化チタンの全組成物に対する割合は２．５ｗｔ％である。
（比較例６）【００４３】  ラックコート５０ＥＤＳ  ５０．０ｗｔ％、無水エタノール２２．７ｗｔ％、酸化チタン・ユカフォーマーエタノール溶液  ２５．０ｗｔ％、香料２．３０ｗｔ％を攪拌機にて良く混合し目的の組成物を得た。酸化チタンの全組成物に対する割合は２．５ｗｔ％である。【００４４】（試験１：乾燥時間試験）
５人の被験者に各々の組成物を上顎前歯６本の歯を出したままの状態で、重ね塗りをせずに１度だけ塗布して、乾燥するまでの時間をはかった。口をとじて、舌でさわっても剥離せず同じ状態である事を確認して、１５秒単位で計測を５回行い平均した時間を出した。その５人の結果を平均し乾燥時間とした。
結果を表１に示す。【００４５】（試験２：塗布した時の光沢と光沢の持続時間試験
試験１で、乾燥時間が１８０秒以上のもの（実施例５、比較例１、比較例５、比較例６）は実用に適さないので省き、１０人の被験者に上顎８本の歯に各々の歯牙用組成物を塗布し、塗布直後と、食事をせず（飲み物は可とした）２時間後、４時間後に歯を出した状態で乾かし光沢の有無を観察した。
天然歯のような光沢がある：３
少し落ちるが光沢がある  ：２
ほんの少し光沢がある    ：１
全く光沢が無い          ：０
の４段階で判定をした。
平均値を表１に示す。【００４６】（試験３：塗布された被膜の持続時間試験）
被験者１０人に朝食後に歯磨きをした後、上顎前歯８本に各々の歯牙用組成物を塗布し、３０分は何も食べない様にしてもらい、その後１０時間歯磨きをせずに通常の生活をしてもらった。食事の制限もしないで、通常とかわらずに生活し、３時間ごとに被膜の状態を観察した。
全く剥離なし      ：３
先端のみが剥離    ：２
１／３剥離        ：１
１／３以上剥離    ：０
の４段階で判定した。各時間後の平均値を表２に示す。【００４７】（試験４：使用済み被膜の除去容易性試験）
試験３において、１２時間後に歯ブラシによる通常のブラッシングによる歯磨きを行い（歯磨き粉は不使用）、どの程度除去できたかを観察した。
完全に除去出来た    ：３
少量残存している    ：２
１／３程度残存      ：１
１／３以上が残存    ：０
の４段階で判定した。１０人の平均値を表２に示す。【００４８】（試験５：隠蔽力試験）
人工歯の色模型ＶＩＴＡＰＡＮ  ｃｌａｓｓｉｃａｌ  Ｓｈａｄｅ  Ｇｕｉｄｅ（ＶＩＴＡ社）Ａ２，Ａ３，Ａ４（黄色系の色模型で数字が大きくなるほど色が濃くなる）およびＣ２，Ｃ３，Ｃ４（黒色系の色模型で数字が大きくなるほど色が濃くなる）に実施例、比較例の歯牙用組成物を１度だけ塗布し、隠蔽力を判定した。
実施例２：Ａ２，Ａ３，Ａ４についてはいずれも人工歯の下地の色が見えなくなり光沢のある白色の被膜が得られた。
Ｃ２，Ｃ３，Ｃ４についてはいずれも人工歯の下地の色が見えなくなり光沢のある白色の被膜が得られた。
実施例３：Ａ２，Ａ３，Ａ４についてはいずれも人工歯の下地の色が見えなくなり光沢のある白色の被膜が得られた。
Ｃ２，Ｃ３，Ｃ４についてはいずれも人工歯の下地の色が見えなくなり光沢のある白色の被膜が得られた。
実施例６：Ａ２，Ａ３，Ａ４についてはいずれも人工歯の下地の色が見えなくなり光沢のある白色の被膜が得られた。
Ｃ２，Ｃ３，Ｃ４についてはいずれも人工歯の下地の色が見えなくなり光沢のある白色の被膜が得られた。
比較例２：Ａ２，Ａ３，Ａ４についてはいずれも人工歯の下地の色が見えなくなり光沢のある白色の被膜が得られた。
Ｃ２，Ｃ３，Ｃ４についてはいずれも人工歯の下地の色が見えなくなり光沢のある白色の被膜が得られた。
比較例３：Ａ２，Ａ３，Ａ４についてはいずれも人工歯の下地の色が見えなくなり光沢のある白色の被膜が得られた。
Ｃ２，Ｃ３，Ｃ４についてはいずれも人工歯の下地の色が見えなくなり光沢のある白色の被膜が得られた。
実施例１：Ａ２，Ａ３についてはいずれも人工歯の下地の色が見えなくなり光沢のある白色の被膜が得られた。
Ａ４は歯牙組成物を塗っていないＡ２に近い色にはなるが、歯牙組成物を塗った時のＡ２の色より黒っぽく見えた。
Ｃ２，Ｃ３についてはいずれも人工歯の下地の色が見えなくなり光沢のある白色の被膜が得られた。
Ｃ４は歯牙組成物を塗っていない時のＣ２に近い色にはなるが、歯牙組成物を塗った時のＣ２の色より黒っぽく見えた。
実施例４：Ａ２，Ａ３についてはいずれも人工歯の下地の色が見えなくなり光沢のある白色の被膜が得られた。
Ａ４は歯牙組成物を塗っていない時のＡ２に近い色にはなるが、歯牙組成物を塗った時のＡ２の色より黒っぽく見えた。
Ｃ２，Ｃ３についてはいずれも人工歯の下地の色が見えなくなり光沢のある白色の被膜が得られた。
Ｃ４は歯牙組成物を塗っていない時のＣ２に近い色にはなるが、歯牙組成物を塗った時のＣ２の色より黒っぽく見えた。
比較例４：Ａ２，Ａ３についてはいずれも人工歯の下地の色が見えなくなり光沢のある白色の被膜が得られた。
Ａ４は歯牙組成物を塗っていない時のＡ２に近い色にはなるが、歯牙組成物を塗った時のＡ２の色より黒っぽく見えた。
Ｃ２，Ｃ３についてはいずれも人工歯の下地の色が見えなくなり光沢のある白色の被膜が得られた。
Ｃ４は歯牙組成物を塗っていない時のＣ２に近い色にはなるが、歯牙組成物を塗った時のＣ２の色より黒っぽく見えた。【００４９】
2005020937.tif 000002
【００５０】
2005020937.tif 000003
【００５１】  上記比較試験の結果から次の事がわかった。
（１）セラックまたはロジンを単独で使用し、濃度を上げて膜を厚くしようとすると、乾燥時間が長くなる（比較例１、比較例３、比較例５、比較例６）。両者を適当な割合で混合することにより、乾燥時間を長くすることなく、樹脂の濃度を上げて被膜を厚くすることができた（実施例１〜４、実施例６〜８）。【００５２】（２）濃度が上がると、特にセラックの割合が大きくなると、時間が経つと光沢がなくなり白化して審美性が悪くなる（比較例３、比較例４）。この点もセラックとロジンの混合により、白化することをかなり押さえる事ができた（実施例１〜４、実施例６〜８）。【００５３】（３）顔料の分散剤として酸化チタン・ユカフォーマーエタノール溶液を添加したものは、やや乾燥時間は長くなるが、顔料をそのまま添加したときよりも光沢があった（実施例１、実施例４、実施例６）。この分散剤の添加（２０ｗｔ％以下）による塗布された被膜の持続時間の低下は認められなかった。また、均一に分散しているため、顔料の含有量を下げる事ができ、ムラになりにくく、粘性も上がるため塗布しやすくなった。【００５４】（４）隠蔽力の試験の結果から、実施例１と実施例４は顔料の割合が少ないため塗布された歯の色を完全に隠すことはできなかったが、顔料の割合の多い実施例２、実施例３、実施例６は隠蔽力が高くなっている事がわかる。比較例４は顔料の添加割合が多いが、樹脂分が少ないので隠蔽力は低い。顔料の含有量は塗布された被膜の持続時間にはほとんど影響が無いが、含有量を下げると歯の色の隠蔽力が低くなることがわかった。【００５５】（５）樹脂濃度が上がった事で接着性も良くなったが、除去には特殊な器具を必要とせず、通常のブラッシングによる歯磨きで除去できることがわかった。
【産業上の利用可能性】
【００５６】  本発明の歯牙塗布用組成物は、美容上又は保健上の歯牙コーティング剤の他に、歯牙にアートの目的でデザインを画くための彩色用ペイントや、紙やプラスチック製のシール、美しい色をした砕石、粉状や細片状をした光彩反射材等をアートの目的で歯牙に付着させるための接着剤としても使用できる。
【国際調査報告】
2005020937.tif 000004
2005020937.tif 000005
2005020937.tif 000006
2005020937.tif 000007